(57)【要約】【課題】高濃度印刷を行っても、印刷物に汚れが発生せず、かつ印刷物のドットゲインの増大もない高品質な印刷物を得ることができるプロセス印刷用浸透乾燥型印刷インキ組成物セットを提供する。【解決手段】顔料９〜１８質量％、バインダー樹脂１０〜３５質量％、植物油成分２０〜６０質量％を含有するラレー粘度（２５℃）が３．０〜２０Ｐａ・ｓのイエローインキと、それぞれ顔料１３〜２７質量％、バインダー樹脂１０〜３５質量％、植物油成分２０〜６０質量％を含有するラレー粘度（２５℃）が３．０〜２０Ｐａ・ｓのシアンインキおよびマゼンタインキと、顔料２２〜３０質量％、バインダー樹脂１０〜３５質量％、植物油成分２０〜６０質量％を含有するラレー粘度（２５℃）が１．５〜２０Ｐａ・ｓのブラックインキとからなることを特徴とするプロセス印刷用浸透乾燥型印刷インキ組成物セット。【選択図】なし【特許請求の範囲】
【請求項１】
オフセット輪転機を使用して浸透性印刷用紙にプロセス印刷するための浸透乾燥型印刷インキセットであって、イエロー顔料９〜１８質量％、バインダー樹脂１０〜３５質量％、植物油成分２０〜６０質量％を含有するラレー粘度（２５℃）が３．０〜２０Ｐａ・ｓのイエロー印刷インキ組成物と、シアン顔料１３〜２７質量％、バインダー樹脂１０〜３５質量％、植物油成分２０〜６０質量％を含有するラレー粘度（２５℃）が３．０〜２０Ｐａ・ｓのシアン印刷インキ組成物と、マゼンタ顔料１３〜２７質量％、バインダー樹脂１０〜３５質量％、植物油成分２０〜６０質量％を含有するラレー粘度（２５℃）が３．０〜２０Ｐａ・ｓのマゼンタ印刷インキ組成物と、ブラック顔料２２〜３０質量％、バインダー樹脂１０〜３５質量％、植物油成分２０〜６０質量％を含有するラレー粘度（２５℃）が１．５〜２０Ｐａ・ｓのブラック印刷インキ組成物とからなることを特徴とするプロセス印刷用浸透乾燥型印刷インキ組成物セット。
【請求項２】
前記各色印刷インキ組成物のバインダー樹脂として、ロジン変性フェノール樹脂およびロジン変性マレイン酸樹脂よりなる群から選択される少なくとも１種を含有するものである請求項１記載のプロセス印刷用浸透乾燥型印刷インキ組成物セット。
【請求項３】
前記イエロー印刷インキ組成物、シアン印刷インキ組成物およびマゼンタ印刷インキ組成物のバインダー樹脂として、ロジン変性フェノール樹脂、ロジン変性石油樹脂、石油樹脂、ロジン変性アルキド樹脂、ロジンエステル樹脂およびロジン変性マレイン酸樹脂よりなる群から選択される少なくとも１種とアルキッド樹脂から選択される少なくとも１種とを含有するものであり、前記ブラック印刷インキ組成物のバインダー樹脂として、ロジン変性フェノール樹脂およびロジン変性マレイン酸樹脂よりなる群から選択される少なくとも１種とアルキッド樹脂およびギルソナイトよりなる群から選択される少なくとも１種とを含有するものである請求項１記載のプロセス印刷用浸透乾燥型印刷インキ組成物セット。
【請求項４】
前記各色印刷インキ組成物の植物油成分が、植物油および／または植物油由来の脂肪酸エステルである請求項１〜３のいずれかに記載のプロセス印刷用浸透乾燥型印刷インキ組成物セット。
【請求項５】
前記各色印刷インキ組成物の植物油が大豆油であり、植物油由来の脂肪酸エステルが大豆油由来の脂肪酸エステルである請求項４記載のプロセス印刷用浸透乾燥型印刷インキ組成物セット。
【請求項６】
請求項１〜５のいずれかに記載のプロセス印刷用浸透乾燥型印刷インキ組成物セットを用いて浸透性印刷用紙にオフセット輪転機でプロセス印刷する方法であって、イエロー印刷インキ組成物でベタ部を印刷した場合の紙面濃度が０．９５〜１．５０、シアン印刷インキ組成物でベタ部を印刷した場合の紙面濃度が０．９５〜１．５０、マゼンタ印刷インキ組成物でベタ部を印刷した場合の紙面濃度が０．９５〜１．５０、ブラック印刷インキ組成物でベタ部を印刷した場合の紙面濃度が１．２５〜１．５５となるように調整してプロセス印刷を行うことを特徴とするプロセス印刷方法。
【発明の詳細な説明】
【技術分野】
【０００１】
本発明は、新聞用紙などに高品質なプロセス印刷を実現するためのプロセス印刷用浸透乾燥型印刷インキ組成物セットおよびプロセス印刷方法に関する。
【背景技術】
【０００２】
近年、広告などの増加により新聞用紙、更紙などに多色刷り印刷（以下、プロセス印刷という）が増加してきている。
【０００３】
このプロセス印刷に使用されるインキ組成物としては、浸透乾燥型の印刷インキ組成物が使用されている。そして、例えば、新聞用途で使用されるプロセス印刷用浸透乾燥型印刷インキ組成物は、主として、各種顔料、体質顔料、バインダー樹脂、植物油成分、非芳香系石油溶剤から構成されている（例えば、非特許文献１参照）。
【０００４】
しかしながら、上記の様なインキ組成物を使用して新聞用紙にオフセット輪転機でプロセス印刷したものは、新聞用紙が更紙であるため高品質な画像を得るには限界があった。
【０００５】
近年、新聞広告の掲載を依頼する会社から、さらに販売商品に近い高品質な印刷物が要求されるようになってきている。
【０００６】
高品質な印刷物を得る方法としては、印刷用紙の地の色に起因してぼやけることがなく、目にも鮮明に写るように、高濃度の印刷を行う方法が考えられるが、従来のプロセス用浸透乾燥型印刷インキ組成物で高濃度に印刷しようとすると、どうしてもインキが厚盛りとなり、印刷物に汚れおよびドットゲインの増大が発生し、要求を満足できるだけの高品質な印刷物を得ることができないという問題を有していた。
【０００７】
【非特許文献１】色材協会誌、７０巻、第３号、２０５−２１３頁（１９９７年発行）
【発明の開示】
【発明が解決しようとする課題】
【０００８】
本発明の課題は、上記現状に鑑みて、インキ中の顔料濃度を高く設定して、より薄膜で十分な色濃度を維持させることにより、高濃度印刷を行っても、印刷物に汚れが発生せず、かつ印刷物のドットゲインの増大もない高品質な印刷物を得ることができるプロセス印刷用浸透乾燥型印刷インキ組成物セットおよびプロセス印刷方法を提供することである。
【課題を解決するための手段】
【０００９】
本発明者らは、上記の課題を解決するために鋭意検討した結果、イエロー印刷インキ組成物、シアン印刷インキ組成物、マゼンタ印刷インキ組成物、およびブラック印刷インキ組成物の４色からなるプロセス用浸透乾燥型印刷インキ組成物セットにおいて、顔料濃度を従来のインキよりも高くし、粘度を従来のインキと同じレベルに維持する配合処方とし、各色インキ組成物でベタ部を印刷した場合の紙面濃度が所定の範囲となるように調整してプロセス印刷を行うことにより、印刷物に汚れが発生せず、かつ印刷物のドットゲインの増大もない高品質な印刷物を得ることができることを見出し、本発明を完成するに到った。
【００１０】
すなわち、本発明はつぎのプロセス印刷用浸透乾燥型印刷インキ組成物セットおよびプロセス印刷方法を提供する。
【００１１】
（１）オフセット輪転機を使用して浸透性印刷用紙にプロセス印刷するための浸透乾燥型印刷インキセットであって、イエロー顔料９〜１８質量％、バインダー樹脂１０〜３５質量％、植物油成分２０〜６０質量％を含有するラレー粘度（２５℃）が３．０〜２０Ｐａ・ｓのイエロー印刷インキ組成物と、シアン顔料１３〜２７質量％、バインダー樹脂１０〜３５質量％、植物油成分２０〜６０質量％を含有するラレー粘度（２５℃）が３．０〜２０Ｐａ・ｓのシアン印刷インキ組成物と、マゼンタ顔料１３〜２７質量％、バインダー樹脂１０〜３５質量％、植物油成分２０〜６０質量％を含有するラレー粘度（２５℃）が３．０〜２０Ｐａ・ｓのマゼンタ印刷インキ組成物と、ブラック顔料２２〜３０質量％、バインダー樹脂１０〜３５質量％、植物油成分２０〜６０質量％を含有するラレー粘度（２５℃）が１．５〜２０Ｐａ・ｓのブラック印刷インキ組成物とからなることを特徴とするプロセス印刷用浸透乾燥型印刷インキ組成物セット。
【００１２】
（２）前記各色印刷インキ組成物のバインダー樹脂として、ロジン変性フェノール樹脂およびロジン変性マレイン酸樹脂よりなる群から選択される少なくとも１種を含有するものである前記（１）項記載のプロセス印刷用浸透乾燥型印刷インキ組成物セット。
【００１３】
（３）前記イエロー印刷インキ組成物、シアン印刷インキ組成物およびマゼンタ印刷インキ組成物のバインダー樹脂として、石油樹脂、ロジン変性フェノール樹脂、ロジン変性石油樹脂、ロジン変性アルキド樹脂、ロジンエステル樹脂およびロジン変性マレイン酸樹脂よりなる群から選択される少なくとも１種とアルキッド樹脂から選択される少なくとも１種とを含有するものであり、前記ブラック印刷インキ組成物のバインダー樹脂として、ロジン変性フェノール樹脂およびロジン変性マレイン酸樹脂よりなる群から選択される少なくとも１種とアルキッド樹脂およびギルソナイトよりなる群から選択される少なくとも１種とを含有するものである前記（１）項に記載のプロセス印刷用浸透乾燥型印刷インキ組成物セット。
【００１４】
（４）前記各色印刷インキ組成物の植物油成分が、植物油および／または植物油由来の脂肪酸エステルである前記（１）〜（３）項のいずれかに記載のプロセス印刷用浸透乾燥型印刷インキ組成物セット。
【００１５】
（５）前記各色印刷インキ組成物の植物油が大豆油であり、植物油由来の脂肪酸エステルが大豆油由来の脂肪酸エステルである前記（４）項記載のプロセス印刷用浸透乾燥型印刷インキ組成物セット。
【００１６】
（６）前記（１）〜（５）項のいずれかに記載のプロセス印刷用浸透乾燥型印刷インキ組成物セットを用いて浸透性印刷用紙にオフセット輪転機でプロセス印刷する方法であって、イエロー印刷インキ組成物でベタ部を印刷した場合の紙面濃度が０．９５〜１．５０、シアン印刷インキ組成物でベタ部を印刷した場合の紙面濃度が０．９５〜１．５０、マゼンタ印刷インキ組成物でベタ部を印刷した場合の紙面濃度が０．９５〜１．５０、ブラク印刷インキ組成物でベタ部を印刷した場合の紙面濃度が１．２５〜１．５５となるように調整してプロセス印刷を行うことを特徴とするプロセス印刷方法。
【発明の効果】
【００１７】
イエロー印刷インキ組成物、シアン印刷インキ組成物、マゼンタ印刷インキ組成物、およびブラック印刷インキ組成物の４色からなるプロセス用浸透乾燥型印刷インキ組成物セットにおいて、顔料濃度を従来のインキよりも高くし、粘度を従来のインキと同じレベルに維持する配合処方とし、各色インキ組成物でベタ部を印刷した場合の紙面濃度が所定の範囲となるように調整してプロセス印刷を行うことにより、印刷物に汚れが発生せず、かつ印刷物のドットゲインの増大もない高品質な印刷物を得ることができる。
【発明を実施するための最良の形態】
【００１８】
以下、本発明についてさらに詳細に説明する。
【００１９】
本発明のプロセス印刷用浸透乾燥型印刷インキ組成物セットについて説明する。
【００２０】
まず、本発明においてプロセス印刷用浸透乾燥型印刷インキ組成物を構成する顔料としては、従来からこのタイプのインキ組成物に使用されている有機、無機顔料が使用できる。例えば、イエロー顔料としては、ジスアゾイエロー（ピグメントイエロー１２、ピグメントイエロー１３、ピグメントイエロー１７、ピグメントイエロー１）、ハンザイエローなどが、マゼンタ顔料としては、ブリリアントカーミン６Ｂ、レーキレッドＣ、ウォッチングレッドなどが、シアン顔料としては、フタロシアニンブルー、フタロシアニングリーン、アルカリブルーなどが、ブラック顔料としては、ファーネスカーボンブラック、チャンネルブラックなどのカーボンブラック、アニリンブラックなどが挙げられる。
【００２１】
なお、イエロー顔料を使用してイエロー印刷インキ組成物を、マゼンタ顔料を使用してマゼンタ印刷インキ組成物を、シアン顔料を使用してシアン印刷インキ組成物を、ブラック顔料を使用してブラック印刷インキ組成物を得る場合は、補色顔料として他の顔料を併用することも可能である。
【００２２】
また、顔料固形分の増加、増粘および水幅調整のため、上記顔料以外に、必用に応じて、着色力のないクレー、タルク、カオリン、硫酸バリウム、炭酸カルシウム、酸化ケイ素、ベントナイト、酸化チタンなどの体質顔料を併用してもよい。
【００２３】
次に、本発明のプロセス印刷用浸透乾燥型印刷インキ組成物を構成するバインダー樹脂としては、従来からこのタイプの印刷インキ組成物に使用されているバインダー樹脂が使用できる。例えば、ロジン変性フェノール樹脂、ロジン変性マレイン酸樹脂、石油樹脂、ロジン変性石油樹脂、ロジン変性アルキド樹脂、ロジンエステル樹脂、石油樹脂変性フェノール樹脂、アクリル変性フェノール樹脂、アルキッド樹脂（アルキッド樹脂としては、植物油変性アルキッド樹脂も含む）、ギルソナイト樹脂（ギルソナイト樹脂としては、ギルソナイトつまり天然アスファルタムから抽出された軟化点１２０〜１２５℃の炭化水素樹脂も含む）などが挙げられる。
【００２４】
本発明のプロセス印刷用浸透乾燥型印刷インキ組成物セットを得るための好ましいバインダー樹脂としては、（１）ロジン変性フェノール樹脂およびロジン変性マレイン酸樹脂よりなる群から選択される少なくとも１種（重量平均分子量１万〜２０万の、ロジン変性フェノール樹脂およびロジン変性マレイン酸樹脂よりなる群から選択される少なくとも１種）の使用（イエロー、シアン、マゼンタ、ブラックのいずれの印刷インキ組成物にも適用可能）、または、（２）イエロー印刷インキ組成物、シアン印刷インキ組成物およびマゼンタ印刷インキ組成物を得るためのバインダー樹脂として、石油樹脂、ロジン変性フェノール樹脂、ロジン変性石油樹脂、ロジン変性アルキド樹脂、ロジンエステル樹脂およびロジン変性マレイン酸樹脂よりなる群から選択される少なくとも１種（重量平均分子量１万〜２０万の、ロジン変性フェノール樹脂、ロジン変性石油樹脂、ロジン変性アルキド樹脂、石油樹脂、ロジンエステル樹脂およびロジン変性マレイン酸樹脂よりなる群から選択される少なくとも１種）とアルキッド樹脂から選択される少なくとも１種との併用、ならびに、ブラック印刷インキ組成物を得るためのバインダー樹脂として、ロジン変性フェノール樹脂およびロジン変性マレイン酸樹脂よりなる群から選択される少なくとも１種（重量平均分子量１万〜２０万の、ロジン変性フェノール樹脂およびロジン変性マレイン酸樹脂よりなる群からなる少なくとも１種）とアルキド樹脂およびギルソナイト樹脂よりなる群から選択される少なくとも１種との併用が挙げられる。
【００２５】
なかでも、顔料分散性、良好な印刷品質、長期間の安定な印刷の点から、イエロー印刷インキ組成物、シアン印刷インキ組成物、マゼンタ印刷インキ組成物の場合は、重量平均分子量１万〜１５万の、ロジン変性フェノール樹脂およびロジン変性マレイン酸樹脂よりなる群から選択される少なくとも１種とアルキッド樹脂から選択される少なくとも１種とを併用（使用割合はロジン変性フェノール樹脂とロジン変性マレイン酸樹脂との合計１００質量部に対してアルキッド樹脂３〜１０質量部が好ましい）することが好ましく、ブラック印刷インキ組成物の場合は、重量平均分子量１万〜１５万の、ロジン変性フェノール樹脂およびロジン変性マレイン酸樹脂よりなる群から選択される少なくとも１種とアルキッド樹脂およびギルソナイト樹脂よりなる群から選択される少なくとも１種とを併用（使用割合はロジン変性フェノール樹脂とロジン変性マレイン酸樹脂との合計１００質量部に対してアルキッド樹脂とギルソナイト樹脂の合計３〜１０質量部が好ましい）することが好ましい。
【００２６】
次に、本発明においてプロセス印刷用浸透乾燥型印刷インキ組成物を構成する植物油成分としては、植物油および／または植物油由来の脂肪酸エステルが好適である。植物油としては、大豆油、綿実油、アマニ油、サフラワー油、桐油、トール油、脱水ヒマシ油、カノーラ油などの乾性油または半乾性油が例示でき、また、植物油由来の脂肪酸エステル化合物としては、上記植物油由来の脂肪酸のモノアルキルエステル化合物が挙げられる。
【００２７】
上記脂肪酸モノエステルを構成する脂肪酸としては、炭素数１６〜２０の飽和または不飽和脂肪酸が好ましく、ステアリン酸、イソステアリン酸、ヒドロキシステアリン酸、オレイン酸、リノール酸、リノレン酸、エレオステアリン酸などが例示できる。脂肪酸モノエステルを構成するアルコール由来のアルキル基としては、炭素数１〜１０のものが好ましく、メチル、エチル、プロピル、イソプロピル、ブチル、イソブチル、ｔｅｒｔ−ブチル、２−エチルヘキシルなどのアルキル基が例示できる。
【００２８】
これら植物油や植物油由来の脂肪酸エステルからなる植物油成分は、要求される溶解性や性能に応じて、単独で、または、２種以上を組み合わせて使用できる。好ましい植物油成分は、大豆油および／または大豆油脂肪酸エステルである。
【００２９】
次に、本発明のプロセス印刷用浸透乾燥型印刷インキ組成物には、上記構成成分以外に、必要に応じて、鉱物油、界面活性剤、リン酸塩などの整面助剤、ポリエチレン系ワックス、オレフィン系ワックス、フィッシャートロプシュワックスなどのワックス類、アルコール類、酸化防止剤などの添加剤を使用することができる。さらに、ゲル化剤を使用して、バインダー樹脂の全部または一部をゲル化して使用してもよい。
【００３０】
上記鉱物油としては、水と相溶しない沸点１６０℃以上、好ましくは沸点２００℃以上の非芳香族系石油溶剤が使用できる。非芳香族系石油溶剤の具体例としては、０号ソルベント、ＡＦソルベント５号、ＡＦソルベント６号、ＡＦソルベント７号（以上、いずれも新日本石油（株）製）などが挙げられる。
【００３１】
各色の印刷インキ組成物を得るための上記構成材料の配合割合としては、次のものが好ましい。
【００３２】
イエロー印刷インキ組成物の場合は、イエロー顔料９〜１８質量％、バインダー樹脂１０〜３５質量％、植物油成分２０〜６０質量％、体質顔料０〜３５質量％、鉱物油０〜４０質量％、好ましくは、イエロー顔料１２〜１５質量％、体質顔料５〜１５質量％、バインダー樹脂１５〜３０質量％、植物油成分２５〜４５質量％、鉱物油１０〜２０質量％；  シアン印刷インキ組成物の場合は、シアン顔料１３〜２７質量％、バインダー樹脂１０〜３５質量％、植物油成分２０〜６０質量％、体質顔料０〜３５質量％、鉱物油０〜４０質量％、好ましくは、シアン顔料１８〜２２質量％、体質顔料５〜１５質量％、バインダー樹脂１５〜３０質量％、植物油成分２５〜４５質量％、鉱物油１０〜２０質量％；  マゼンタ印刷インキ組成物の場合は、マゼンタ顔料１３〜２７質量％、バインダー樹脂１０〜３５質量％、植物油成分２０〜６０質量％、体質顔料０〜３５質量％、鉱物油０〜４０質量％、好ましくは、マゼンタ顔料１８〜２２質量％、体質顔料５〜１５質量％、バインダー樹脂１５〜３０質量％、植物油成分２５〜４５質量％、鉱物油１０〜２０質量％であり、ラレー粘度（２５℃）が３．０〜２０Ｐａ・ｓとなるように配合する。
【００３３】
また、ブラック印刷インキ組成物の場合は、ブラック顔料２２〜３０質量％、バインダー樹脂１０〜３５質量％、植物油成分２０〜６０質量％、体質顔料０〜１５質量％、鉱物油０〜４０質量％、好ましくは、ブラック顔料２３〜２５質量％、バインダー樹脂１５〜３０質量％、植物油成分２５〜４５質量％、鉱物油１０〜２０質量％であり、ラレー粘度（２５℃）が１．５〜２０Ｐａ・ｓとなるように配合する。
【００３４】
顔料が上記の割合より少ないと高濃度化が困難になり、高品質な印刷物が得られず、一方上記の割合より多いと流動性が小さくなり、印刷機械へのインキの供給ができなくなるという問題が発生する。また、バインダー樹脂が上記の割合より少ないと流動性が小さくなり、印刷機械へのインキの供給ができなくなるという問題が発生し、一方上記の割合より多いと高品質な印刷物が得られないという問題が発生する。さらにラレー粘度が上記の範囲より小さいと印刷機械へのインキの供給ができなくなり、一方上記の範囲より大きいと高品質な印刷物が得られないという問題が発生する。
【００３５】
一般に、インキ中の顔料の含有量が増加するにつれて、印刷物の色濃度を高くすることができるが、インキ粘度が上昇して版面への供給量や印刷用紙への転移量の制御が困難となり、良好な印刷物が得られにくいという問題が発生する。従来では、顔料の増量による粘度上昇分をバインダー樹脂の配合量で調整しようとしていたが、バインダー樹脂の減量は流動性の低下につながり、調整の幅は小さなものであった。
【００３６】
本発明においては、顔料とバインダー樹脂の量ばかりでなく、バインダー樹脂の分子量、バインダー樹脂を溶解する植物油成分や鉱物油の種類などのインキ粘度に影響を及ぼす各種の要因を総合的に考慮して、上記の組成と粘度を維持することにより、良好な印刷適性を有し、高濃度でありながら汚れやドットゲインの増大のない印刷物を得ることができるプロセス印刷用浸透乾燥型印刷インキ組成物セットを提供できる。
【００３７】
上記構成材料を用いて、本発明のプロセス印刷用浸透乾燥型印刷インキ組成物を製造するには、従来公知の方法が使用できる。例えば、顔料、バインダー樹脂、溶剤、必用に応じて体質顔料を、ビーズミルや３本ロールミルなどで練肉分散させた後、必用に応じて溶剤、添加剤（酸化防止剤、アルコール類、ワックス類など）などを加えて、ラレー粘度（２５℃）３．０〜２０Ｐａ・ｓ（イエロー、シアン、マゼンタ印刷インキ組成物）、１．５〜２０Ｐａ・ｓ（ブラック印刷インキ組成物）、好ましくはラレー粘度（２５℃）８〜１５Ｐａ・ｓ（イエロー、シアン、マゼンタ、ブラック印刷インキ組成物）に調整することにより製造する方法などが挙げられる。
【００３８】
次に本発明のプロセス印刷方法について説明する。
【００３９】
本発明のプロセス印刷方法としては、従来から使用されているオフ輪印刷機で、上記イエロー印刷インキ組成物でベタ部を印刷した場合の紙面濃度が０．９５〜１．５０、好ましくは１．０５〜１．２５、上記シアン印刷インキ組成物でベタ部を印刷した場合の紙面濃度が０．９５〜１．５０、好ましくは、１．０５〜１．２５、マゼンタ印刷インキ組成物でベタ部を印刷した場合の紙面濃度が０．９５〜１．５０、好ましくは、１．０５〜１．２５、ブラック印刷インキ組成物でベタ部を印刷した場合の紙面濃度が１．２５〜１．５５、好ましくは、１．３０〜１．４０となるように調整したインキ膜厚にて各色インキを重ね合わせて、新聞用紙などの浸透性印刷用紙にプロセス印刷する方法が例示できる。
【００４０】
ここで、ベタ部を印刷した場合の紙面濃度とは、各色のインキ組成物で印刷用紙上に直接ベタ印刷した部分の濃度をいう。
【実施例】
【００４１】
以下に実施例をあげて本発明をさらに詳細に説明するが、本発明はこれらの実施例のみに限定されるものではない。なお、特に断りのない限り、「％」は「質量％」を意味し、「部」は質量部を意味する。
【００４２】
＜プロセス印刷用浸透乾燥型印刷インキ組成物を得るためのベースインキ用のオフセットワニス＞
コンデンサー、温度計および攪拌機を装着した４つ口フラスコに、重量平均分子量１０万のロジン変性フェノール樹脂、大豆油、石油系溶剤（新日本石油（株）製ＡＦソルベント７号）を下記配合比率となるように仕込み、２００℃に昇温し、同温度で１時間加熱溶解した後、エチルアセテートアルミニウムジイソプロポキシド（（株）川研ファインケミル製ＡＬＣＨ）を下記の配合比率となるように仕込み、１７０℃で６０分間加熱保持しオフセットワニスを得た。
【００４３】
（配合比率）
ロジン変性フェノール樹脂：３５部、大豆油：２０部、石油系溶剤：４４．５部、ＡＬＣＨ：０．５部（合計：１００部）
【００４４】
＜プロセス印刷用浸透乾燥型印刷インキ組成物を得るためのベースインキ組成物＞
（イエローベースインキ組成物）
フラッシャー内に上記オフセットワニス４５部を投入し、ピグメントイエロー１２のプレスケーキ（顔料純分２０％）を顔料乾燥固形分として２０部加え、温度５０℃で混練、フラッシュ排水を分離し、さらに減圧下７５℃で水を除去後、上記オフセットワニス２５部および大豆油１５部を投入し、イエローベースインキ組成物を得た。
【００４５】
（マゼンタベースインキ組成物）
フラッシャー内に上記オフセットワニス３５部を投入し、ブリリアントカーミン６Ｂのプレスケーキ（顔料純分２５％）を顔料乾燥固形分として３０部加え、温度５０℃で混練、フラッシュ排水を分離し、さらに減圧下１１０℃で水を除去後、上記オフセットワニス２０部および大豆油１５部を投入し、マゼンタベースインキ組成物を得た。
【００４６】
（シアンベースインキ組成物）
シアニンブルー３０部、上記オフセットワニス６０部、大豆油１０部を３本ロールミルを用いて練肉し、シアンベースインキ組成物を得た。
【００４７】
（ブラックベースインキ組成物）
カーボンブラック３０部、上記オフセットワニス６０部、ギルソナイト５部、大豆油１０部を３本ロールミルを用いて練肉し、ブラックベースインキ組成物を得た。
【００４８】
（体質ベース組成物）
炭酸カルシウム５０部、上記オフセットワニス４０部、大豆油１０部を３本ロールミルを用いて練肉し、体質ベース組成物を得た。
【００４９】
＜プロセス印刷用浸透乾燥型印刷インキ組成物＞
上記各色ベースインキ組成物、体質ベース組成物およびその他の成分を表１〜４に示す配合割合で混合して各色の印刷インキ組成物を得た。表１〜４における各成分の配合割合は質量％である。得られた印刷インキ組成物のラレー粘度（Ｐａ・ｓ／２５℃）を測定した。ラレー粘度計は、（株）ケンウッド  ティー・エム・アイ製のＴＥ８５１を使用した。結果を表１〜４に示す。
【００５０】
【表１】
2007154182.tif 000002
【００５１】
【表２】
2007154182.tif 000003
【００５２】
【表３】
2007154182.tif 000004
【００５３】
【表４】
2007154182.tif 000005
【００５４】
＜印刷試験評価＞
実施例１〜１９および比較例１〜４のプロセス印刷用浸透乾燥型印刷インキ組成物を用いてＮ−７５０型印刷実験機（東浜精機（株）製）にて、印刷速度１２万部／時、新聞用更紙を使用して、下記のベタ紙面濃度で印刷を行った。各インキ２万部の印刷を行い、得られた印刷物のベタ着肉状態、地汚れ、ドットゲインを下記の方法で評価した。湿し水としては、水道水を用いて、水幅の下限付近での印刷状態の比較を行うために、水幅の下限値よりもＳＳＤ−１２（サカタインクス（株）製）ダイヤルを２ポイント上げ、印刷を行った。結果を表５および表６に示す。
【００５５】
（ベタ紙面濃度）
＜高濃度印刷１＞
黄１．２０、  紅１．２０、  藍１．２０、墨１．３５
＜高濃度印刷２＞
黄１．４５、  紅１．４５、  藍１．４５、墨１．５５
【００５６】
（評価方法）
１：ベタ着肉、地汚れは、印刷物を目視にて評価して行った。
２：ドットゲインについては、Gretag Macbeth社製ＳｐｅｃｔｒｏＥｙｅを用いて、網点５０％印刷部のドットゲインの測定を行った。
濃度測定条件：
分光光度計:  Gretag Macbeth 社製 Spectro Eye、45/0、D50、2度視野
バッキング：  Substrate Backing （用紙７枚重ね）
濃度測定条件：  Status T
【００５７】
なお、ドットゲインの標準の範囲は、黄、紅、藍については１５〜２０％程度、墨について２０〜２５％程度である。
【００５８】
【表５】
2007154182.tif 000006
【００５９】
【表６】
2007154182.tif 000007
【００６０】
本発明によって得られるプロセス印刷用浸透乾燥型印刷インキ組成物は、高濃度印刷において、ベタの着肉状態、地汚れ性、ドットゲインが良好となり、そのプロセス印刷用浸透乾燥型印刷インキ組成物を使用して、プロセス印刷をした場合、従来のイプロセス印刷用浸透乾燥型印刷インキ組成物では、印刷できなかった販売商品に近い高品質な印刷物を提供することが可能となった。